Brevet FR3037965A1 (20161230)
REVENDICATIONS1. Composition de primaire de revêtement antiadhésif comprenant : - une résine polyimide et/ou une résine polyamide-imide, - un alcoxylate métallique ou de silicium - un agent de couplage apte à coupler la résine polyimide et/ou la résine polyamide-imide et l'alcoxysilane et/ou l'alcoxylate métallique, et - un solvant aprotique polaire.\n<CLM>\1\tComposition selon la revendication 1, dans laquelle l'alcoxysilane est choisi parmi le méthyltriméthoxysilane (MTMS), le tétraméthoxysilane (TMOS), le tétraéthoxysilane (TEOS), le tétrapropoxysilane, le méthyltriéthoxysilane (MTES), le diméthyldiméthoxysilane, le phényltriéthoxysilane et leurs mélanges.\n<CLM>\1\tComposition selon l'une quelconque des revendications précédentes, dans laquelle la teneur totale relative en poids sec de l'agent de couplage par rapport à la résine polyimide et/ou la résine polyamide-imide est comprise entre 2 et 20 % dans ladite composition de primaire.\n<CLM>\1\tComposition selon l'une quelconque des revendications précédentes, dans laquelle l'agent de couplage est choisi parmi les silazanes, les dérivés de silanes et leurs mélanges.\n<CLM>\1\tComposition selon l'une quelconque des revendications précédentes, dans laquelle le solvant aprotique polaire est présent à raison de 1 à 70 % en poids par rapport au poids total de la composition. 3037965 29\n<CLM>\1\tComposition selon l'une quelconque des revendications précédentes, caractérisée en ce qu'elle est exempte de résine fluorocarbonée. 5\n<CLM>\1\tComposition de primaire hybride de revêtement antiadhésif obtenue à partir de la composition de primaire telle que définie selon l'une quelconque des revendications 1 à 6, comprenant une matrice de résine polyimide et/ou de 10 résine polyamide-imide dans laquelle sont dispersés des domaines de silice ayant une taille inférieure à 200 nm, dans un solvant aprotique polaire.\n<CLM>\1\tComposition de primaire hybride selon la 15 revendication 7, dans laquelle la teneur relative en poids sec des domaines de silice par rapport à la matrice de résine polyimide et/ou de résine polyamide-imide est comprise entre 10 et 25 % dans ladite composition de primaire hybride. 20\n<CLM>\1\tComposition de primaire hybride selon l'une quelconque des revendications 7 à 8, dans laquelle le solvant aprotique polaire est présent à raison de 1 à 70 % en poids par rapport au poids total de la composition. 25\n<CLM>\1\tComposition de primaire hybride selon l'une quelconque des revendications 7 à 9, caractérisée en ce qu'elle est exempte de résine fluorocarbonée.\n<CLM>\1\tRevêtement antiadhésif comprenant au moins une 30 couche de la composition de primaire hybride de revêtement antiadhésif selon l'une quelconque des revendications 7 à\n<CLM>\1\t12. Procédé de préparation d'une composition de primaire de revêtement antiadhésif selon l'une quelconque des 303 796 5 30 revendications 1 à 6 ou d'une composition de primaire hybride de revêtement antiadhésif selon l'une quelconque des revendications 7 à 10, le procédé comprenant les étapes suivantes : 5 a) l'introduction de l'agent de couplage dans une solution comprenant la résine polyimide et/ou la résine polyamide-imide et le solvant aprotique polaire ; et b) l'ajout en milieu basique de l'alcoxylate métallique ou de silicium, et d'eau au mélange de l'étape a). 10\n<CLM>\1\tProcédé de préparation d'une composition de primaire hybride de revêtement antiadhésif selon l'une quelconque des revendications 7 à 10, le procédé comprenant les étapes suivantes 15 a) l'introduction de l'agent de couplage dans une solution comprenant la résine polyimide et/ou la résine polyamide-imide et le solvant aprotique polaire ; et b) l'ajout de l'alcoxylate métallique ou de silicium préhydrolysé au mélange de l'étape a). 20\n<CLM>\1\tProcédé selon la revendication 13 de préparation d'une composition de primaire hybride de revêtement antiadhésif, comprenant en outre une étape c) d'hydrolyse de l'alcoxylate pour obtenir l'alcoxylate pré-hydrolysé, l'étape 25 c) d'hydrolyse étant réalisée avant l'étape b) et comprenant - l'hydrolyse en milieu basique de l'alcoxylate dans un mélange d'eau et d'alcool, ou - l'hydrolyse en milieu basique de l'alcoxylate dans un 30 mélange d'eau et de solvant aprotique polaire.\n<CLM>\1\tProcédé de fabrication d'un article comprenant un revêtement antiadhésif selon la revendication 11, le procédé comprenant les étapes suivantes : 3037965\n<CLM>\1\tA) la fourniture d'un support présentant deux faces opposées ; B) l'application sur au moins une des faces dudit support - d'au moins une couche de la composition de primaire 5 hybride de revêtement antiadhésif selon l'une quelconque des revendications 7 à 10, ou - d'au moins une couche de composition de primaire hybride de revêtement antiadhésif obtenue selon l'une quelconque des revendications 13 à 14 ; 10 C) la cuisson de l'ensemble à une température comprise entre 390°C et 430°C.\n<CLM>\1\tArticle susceptible d'être obtenu selon le procédé tel que défini selon la revendication\n<CLM>\1\t15